(57)【要約】  本発明は、酸化剤の存在下で、５０℃〜２００℃に含まれる温度で、メソ構造バナジウムリン混合酸化物触媒の存在下でのアルコール化合物の酸化反応によるアルデヒド化合物の製造方法に関する。反応媒体はまた溶媒を含んでもよい。【選択図】なし【特許請求の範囲】
【請求項１】
酸化剤の存在下で、５０℃〜２００℃の間に含まれる温度で、少なくともメソ構造バナジウムリン混合酸化物触媒の存在下での少なくともアルコール化合物の酸化反応によるアルデヒド化合物の製造方法。
【請求項２】
少なくとも次の工程：
（ａ）リン混合酸化物化合物を水溶液中で界面活性剤と混合し、メソ構造バナジウムリン混合酸化物触媒を生成するために加熱することによるメソ構造バナジウムリン混合酸化物触媒の調製；および
（ｂ）酸化剤の存在下で、５０〜２００℃の間に含まれる温度で、少なくともメソ構造バナジウムリン混合酸化物触媒の存在下での少なくともアルコール化合物の酸化反応
を含む、アルデヒド化合物の製造方法。
【請求項３】
前記メソ構造バナジウムリン混合酸化物触媒が、１°〜５°の間に含まれるＸＲＤ回折角シータを示す材料である、請求項１または２に記載の方法。
【請求項４】
前記メソ構造バナジウムリン混合酸化物触媒が、少なくとも１０ｍ２／ｇのＢＥＴ比表面積を提供する、請求項１〜３のいずれか一項に記載の方法。
【請求項５】
前記メソ構造バナジウムリン混合酸化物触媒が、ＶＯ（ＰＯ３）２、（ＶＯ）２Ｐ２Ｏ７、ＶＯＰＯ４、ＶＯＰＯ４−２Ｈ２Ｏ、およびＶＯＨＰＯ４−０．５Ｈ２Ｏからなる群において選択される化合物から調製される、請求項１〜４のいずれか一項に記載の方法。
【請求項６】
界面活性剤が、非イオン性界面活性剤またはイオン性界面活性剤である、請求項２〜５のいずれか一項に記載の方法。
【請求項７】
界面活性剤がテトラアルキルアンモニウム塩である、請求項２〜６のいずれか一項に記載の方法。
【請求項８】
界面活性剤が、Ｃ１２Ｈ２５ＮＭｅ３Ｂｒ、Ｃ１４Ｈ２９ＮＭｅ３Ｂｒ、およびＣ１６Ｈ３３ＮＭｅ３Ｂｒ、ならびにＣ１２Ｈ２５ＮＨ２からなる群において選択される、請求項２〜７のいずれか一項に記載の方法。
【請求項９】
前記アルコール化合物が、式（Ｉ）
Ｒ−（ＯＨ）ｘ  （Ｉ）
（式中：
−  ｘは、１、２または３であり、
−  Ｒは、直鎖、分岐または環状炭化水素基である）
の化合物である、請求項１〜８のいずれか一項に記載の方法。
【請求項１０】
前記アルコール化合物が、フルフリルアルコール、２，５フランジメタノール、２，５−テトラヒドロフランジメタノール、ベンジルアルコール、１，６−ヘキサンジオール、１，３ブタンジオール、１，７−ヘプタンジオール、５−ヒドロキシメチルフラン−２−カルボキサルデヒド、および１，４−ベンゼンジメタノールからなる群において選択される、請求項１〜９のいずれか一項に記載の方法。
【請求項１１】
前記アルデヒド化合物が、フルフラール、２，５フランジカルボキサルデヒド、２，５−テトラヒドロフランジカルボサルデヒド、ベンズアルデヒド、１，６−ヘキサンジアール、３−オキソブタナール、１，７−ヘプタンジアール、および１，４−ベンゼンジカルボキシアデヒドからなる群において選択される、請求項１〜１０のいずれか一項に記載の方法。
【請求項１２】
反応媒体中の前記メソ構造バナジウムリン混合酸化物触媒の重量が、とりわけ前記反応の開始時に、前記アルコール化合物の重量を基準として、１〜８０重量％に含まれる、請求項１〜１１のいずれか一項に記載の方法。
【請求項１３】
前記反応媒体が、少なくとも１つの溶媒を含む、請求項１〜１２のいずれか一項に記載の方法。
【請求項１４】
前記溶媒が、アルカン溶媒、アルキル環状溶媒、芳香族溶媒、塩素溶媒およびエーテル溶媒からなる群において選択される非極性溶媒である、請求項１２に記載の方法。
【発明の詳細な説明】
【技術分野】
【０００１】
本発明は、酸化剤の存在下で、５０℃〜２００℃に含まれる温度で、メソ構造バナジウムリン混合酸化物触媒の存在下でのアルコール化合物の酸化反応によるアルデヒド化合物の製造方法に関する。反応媒体はまた溶媒を含んでもよい。
【背景技術】
【０００２】
先行技術についての以下の考察は、本発明を適切な技術的前後関係に置き、そしてその利点がより十分に理解されることを可能にするために提供される。しかし、本明細書の全体にわたっての先行技術のいかなる考察も、そのような先行技術が広く知られているかまたは当該分野における共通の一般知識の一部を形成するという明確なまたは暗黙の了解と見なされるべきでないことは十分よく理解されるべきである。
【０００３】
ＨＭＦ（ヒドロキシメチルフルフラール）は、化学品へのバイオマスの変換において極めて重要なプラットフォーム分子と考えられる。しかし、フルクトースまたはグルコースなどの、糖類から誘導することができるＨＭＦは、安定ではなく、容易に単離するのが困難である。それどころか、ＨＭＦの選択的酸化によって得ることができる、ＤＦＦ（２，５−ジホルミルフラン）は、より安定であり、直接使用のためのまたは他の分子もしくはポリマー用の中間体として容易に単離することができよう。
【０００４】
Ｃｏ／Ｍｎ／Ｂｒ／Ｚｒアセテート混合物などの均一触媒（Ｐａｒｔｅｎｈｅｉｍｅｒ  Ｗ．，Ｇｒｕｃｈｉｎ  Ｖ．Ｖ．，Ａｄｖ．  Ｓｙｎｔｈ．  Ｃａｔａｌ．  （２００１）３４３（１）：１０２−１１１）または均一バナジウム錯体（Ｈａｎｓｏｎ  Ｓ．Ｋ．，Ｗｕ  Ｒ．，Ｓｉｌｋｓ  Ｌ．Ａ．Ｐ．  Ｏｒｇ．  Ｌｅｔｔ．  （２０１１）１３（８）：１９０８−１９１１）を使用する２，５−ジホルミルフランへの５−ヒドロキシメチルフルフラールの選択的酸化が記載されている。しかし、Ｏ２との不均一触媒の使用が、反応生成物からのその容易な分離のために好ましい。
【０００５】
酸化バナジウムＶ２Ｏ５がそのとき触媒と５−ＨＭＦとの間の２の重量比で国際公開第９６１７８３６Ａ２号パンフレットにおいて使用されている。トルエン中１０バールでの空気下に１７０℃で１時間３０分の反応後に、転化率は９１％、収率は６２％である。Ｖ２Ｏ５をＴｉＯ２上に担持し、触媒と５−ＨＭＦとの間の比を２に保つことによって、トルエン中１６バールでの空気下に１１０℃、１時間３０分で定量的転化率が９７％の収率で何とか得られている。しかし、このタイプの担持酸化バナジウムは、Ｎｉｅによって最近研究されており、報告されたＤＦＦへの選択性は常に７０％よりも下であった（Ｎｉｅ  Ｊ．，Ｌｉｕ  Ｈ．Ｐｕｒｅ  Ａｐｐｌ．  Ｃｈｅｍ．  （２０１２）８４（３）：７６５−７７７）。
【０００６】
フロー化学酸化が担持５％ｗ／ｗ  Ｐｔ／ＳｉＯ２を使用して行われたが、１５０ｐｓｉの空気下に１００℃で６０％の５−ＨＭＦ転化率およびＤＦＦへの７０％選択率をもたらしたにすぎなかった（Ｌｉｌｇａ  Ｍ．Ａ．，Ｈａｌｌｅｎ  Ｒ．Ｔ．，Ｇｒａｙ  Ｍ．Ｔｏｐ．  Ｃａｔａｌ．  ２０１０／５３  １２６４−１２６９）。
【０００７】
最良の選択率は、イソプロパノール中１６５℃で１５バールの空気下にＩＣａＴ−４  １５％ｗ／ｗ銀置換か焼マンガンメソ多孔性材料（１の触媒／５−ＨＭＦ重量比）の使用で報告され、それは、４時間で９８％のＨＭＦ転化率でＤＦＦへの１００％選択率を与えた。この非常に高い温度は、１３５℃では６０％転化率で、完全転化を得るために必要とされる。
【０００８】
幾つかの研究は、ＨＭＦをＤＦＦへ選択的に酸化できる触媒系、特にリン酸バナジウムの系統を報告している。
【０００９】
酸化バナジウムおよびリン酸バナジウム酸化物が、いかなる精製もなしにフルクトースの脱水によって直接形成された５−ＨＭＦの酸化について国際公開第０３０２４９４７Ａ２号パンフレットによって報告された。空気バブリング下に１５０℃でＤＭＳＯ中で使用されるＶ２Ｏ５は、形成されたＨＭＦを基準として１３時間後にＤＦＦの５８％収率をもたらす。１５０℃で５時間の空気バブリングおよび触媒と５−ＨＭＦとの間の０．５の重量比でＤＭＳＯ中の市販５−ＨＭＦの酸化に関してＶＯＰＯ４またはＶＯＨＰＯ４・０．５Ｈ２Ｏなどの他のバナジウム酸化物が選別された。最良の結果は、ＤＦＦの８０％超の収率で完全な転化を示した。ＤＭＳＯの使用は、ＤＦＦの回収を困難にする。
【００１０】
Ｃａｒｌｉｎｉは次に、８０℃でＭＩＢＫ中１バールのＯ２下に５−ＨＭＦとの０．４重量比においてＶＯＰＯ４・２Ｈ２Ｏを使用することを試みた。６時間および５−ＨＭＦの９８％転化後に、ＤＦＦへの選択率は５０％であった（Ｃａｒｌｉｎｉ  Ｃ．，Ｐａｔｒｏｎｏ  Ｐ．，Ｒａｓｐｏｌｌｉ  Ｇａｌｌｅｔｉ  Ａ．Ｍ．，Ｓｂｒａｎａ  Ｇ．，Ｚｉｍａ  Ｖ．Ａｐｐｌ．  Ｃａｔａｌ．  Ａ：  Ｇｅｎ．  （２００５）２８９：１９７−２０４）。１００℃での有毒な高沸点溶媒ジメチルホルムアミドの使用は、５６％への転化率の低下で選択率を９３％に上げた。バナジウム触媒の構造への鉄の組み込みは、８７％での高選択率および５９％での並の転化率を保ちながら触媒と５−ＨＭＦとの間の比を０．０１に下げることを可能にした。
【発明の概要】
【発明が解決しようとする課題】
【００１１】
しかし、リン酸バナジウム混合酸化物の系統に関するこれらの研究は、ＤＦＦへの高い転化率および選択率を得ることが非常に困難であり、そして典型的には触媒の高い使用量または高温が必要とされることを示唆する。リン酸バナジウム混合酸化物触媒はそのとき、制限された転化率および選択率でＨＭＦをＤＦＦへ変換する反応に活性であることが実証された。工業化可能な方法を開発するという目的で、より活性で、かつ、選択的であり得る新規触媒を見いだすことが必要とされている。
【課題を解決するための手段】
【００１２】
さて、本発明は、メソ構造バナジウムリン混合酸化物触媒を生成するために触媒の構造内に界面活性剤添加物を使用することによってこの系統の触媒の活性および選択性を調整でき、最適化できることを示すように思われる。そのような改質は、同じ条件で触媒の活性ならびにそれらの選択性を大幅に改善することを可能にする。
【００１３】
本発明はしたがって、酸化剤の存在下で、５０℃〜２００℃に含まれる温度で、少なくともメソ構造バナジウムリン混合酸化物触媒の存在下での少なくともアルコール化合物の酸化反応によるアルデヒド化合物の製造方法に関する。
【００１４】
本発明はまた、少なくとも次の工程：
（ａ）リン混合酸化物化合物を水溶液中で界面活性剤と混合し、メソ構造バナジウムリン混合酸化物触媒を生成するために加熱することによるメソ構造バナジウムリン混合酸化物触媒の調製；および
（ｂ）酸化剤の存在下で、５０℃〜２００℃に含まれる温度で、少なくともメソ構造バナジウムリン混合酸化物触媒の存在下での少なくともアルコール化合物の酸化反応
を含む、アルデヒド化合物の製造方法に関する。
【００１５】
本発明はまた、前記方法によって得られやすい生成物に関する。
【００１６】
本発明はしたがって、非常に活性な系統のメソ構造バナジウムリン混合酸化物触媒の使用による、相当するアルデヒド化合物へのアルコール化合物の高い収率および選択率に達することを可能にする方法を提供する。
【００１７】
定義
特許請求の範囲を含めて、本明細書の全体にわたって、用語「１つを含む」は、特に明記しない限り、用語「少なくとも１つを含む」と同じ意味であると理解されるべきであり、「〜」は、その両端を含むと理解されるべきである。
【００１８】
「アルキル」は、本明細書で用いるところでは、直鎖もしくは分岐の飽和脂肪族炭化水素を意味する。好ましくはアルキル基は、１〜２０個の炭素原子を含む。代表的な飽和の直鎖アルキルとしては、メチル、エチル、ｎ−プロピル、ｎ−ブチル、ｎ−ペンチルなどが挙げられ；一方、飽和の分岐アルキルとしては、イソプロピル、第二ブチル、イソブチル、第三ブチル、イソペンチルなどが挙げられる。
【００１９】
「アルケニル」は、本明細書で用いるところでは、少なくとも１個の二重結合を含有する脂肪族基を意味し、「非置換アルケニル」および「置換アルケニル」の両方を含むことを意図し、それらのうちの後者は、アルケニル基の１個もしくは複数個の炭素原子上の水素に置き換わる置換基を有するアルケニル部分を意味する。代表的な不飽和の直鎖アルケニルとしては、エテニル、プロペニル、ブテニル、ペンテニル、ヘキセニル、ヘプテニル、オクテニル、ノネニル、デセニルなどが挙げられる。
【００２０】
用語「環状基」は、脂環式基、芳香族基、または複素環基として分類される閉環炭化水素基を意味する。用語「脂環式基」は、脂肪族基の特性に似ている特性を有する環状炭化水素基を意味する。
【００２１】
「アリール」は、本明細書で用いるところでは、各環の０、１、２、３、または４原子が置換されている６−炭素単環または１０−炭素二環芳香環系を意味する。アリール基の例としては、フェニル、ナフチルなどが挙げられる。用語「アリールアルキル」または用語「アラルキル」は、アリールで置換されたアルキルを意味する。用語「アリールアルコキシ」は、アリールで置換されたアルコキシを意味する。
【００２２】
「シクロアルキル」は、本明細書で用いるところでは、例えばシクロヘキシルなどの、３〜８個の炭素原子を含有するシクロアルキル基を意味する。
【００２３】
「複素環の」は、本明細書で用いるところでは、例えば、オキシラン、オキシレン、オキセタン、オキセト、オキセチウム、オキサラン（テトラヒドロフラン）、オキソール、フラン、オキサン、ピラン、ジオキシン、ピラニウム、オキセパン、オキセピン、オキソカン、オキソシンク（ｏｘｏｃｉｎｃ）基、アジリジン、アジリン、アジレン、アゼチジン、アゼチン、アゼト、アゾリジン、アゾリン、アゾール、アジナン、テトラヒドロピリジン、テトラヒドロテトラジン、ジヒドロアジン、アジン、アゼパン、アゼピン、アゾカン、ジヒドロアゾシン、アゾシン（ａｚｏｃｉｎｉｃ）基およびチイラン、チイレン、チエタン、チイレン、チエタン、チエテ、チエチウム、チオラン、チオール、チオフェン、チアン、チオピラン、チイン、チイニウム（ｔｈｉｉｎｉｕｍ）、チエパン、チエピン、チオカン、チオシン（ｔｈｉｏｃｉｎｉｃ）基のラジカルなどの、Ｏ、ＮおよびＳから通常選択される１または２つのヘテロ原子と一緒に６個以下の炭素原子を含有する複素環基を意味する。
【００２４】
「複素環の」はまた、ベンゼン環と縮合した複素環基を意味してもよく、ここで、縮合環は、Ｎ、ＯおよびＳから選択される１または２つのヘテロ原子と一緒に炭素原子を含有する。
【発明を実施するための形態】
【００２５】
本発明のメソ構造バナジウムリン混合酸化物触媒は、１°〜５°に含まれる、とりわけ０．５°〜２．５°に含まれるＸＲＤ回折角シータを示す材料であってもよい。メソ構造材料は、ミクロレベルとマクロレベルとの間の中間の寸法を持った薄板状、立方晶系、六方晶系および／または多孔性であってもよい構造を有する秩序化材料と一般に考えられる。ＸＲＤ回折で測定される角度シータは、Ｂｒａｇｇの法則に基づく粉末Ｘ線回折を含む方法によってとりわけ得られてもよい。
【００２６】
メソ構造バナジウムリン混合酸化物触媒のＢＥＴ比表面積は、少なくとも１０ｍ２／ｇ、好ましくは１０ｍ２／ｇ〜１００ｍ２／ｇ、より好ましくは１０ｍ２／ｇ〜５０ｍ２／ｇのものであってもよい。以下に続く説明において、用語「比表面積」は、定期刊行の「Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，６０，３０９（１９３８）」に記載されているＢｒｕｎａｕｅｒ−Ｅｍｍｅｔｔ−Ｔｅｌｌｅｒ法から策定された標準ＡＳＴＭ  Ｄ  ３６６３−７８に従って窒素吸着によって測定されるＢＥＴ比表面積を意味すると理解される。
【００２７】
メソ構造バナジウムリン混合酸化物触媒は、水溶液中でのリン混合酸化物化合物と界面活性剤との付加と、前記メソ構造バナジウムリン混合酸化物触媒を生成するための加熱とによって調製され得る。メソ構造の薄板状、六方晶系および立方晶系バナジウム−リン−酸化物は、アルキルアンモニウムブロミドなどの、カチオン界面活性剤、スルホネートおよびホスホネートなどの、アニオン界面活性剤、およびアルキルアミン界面活性剤を用いることによって調製されることが実際に知られている。典型的な合成では、リンおよびバナジウム源を含有する水溶液が水性界面活性剤溶液に添加された（Ｍ．Ａ  Ｃａｒｒｅｏｎ，Ｖ．Ｖ．Ｇｕｌｉａｎｔｓ，Ｓｔｕｄｉｅｓ  ｉｎ  Ｓｕｒｆａｃｅ  Ｓｃｉｅｎｃｅ  ａｎｄ  Ｃａｔａｌｙｓｉｓ  １４１（２００２）３０１／Ｍ．Ａ．Ｃａｒｒｅｏｎ，Ｖ．Ｖ．  Ｇｕｌｉａｎｔｓ，Ｍｉｃｒｏｐｏｒｏｕｓ  ａｎｄ  Ｍｅｓｏｐｏｒｏｕｓ  Ｍａｔｅｒｉａｌｓ  ５，３，（２００２）２９７）。
【００２８】
いかなる特定の理論に制約されることなく、メソ多孔性材料の形成を説明するためにおよび様々な合成ルートに合理的基盤を与えるために多数のモデルが提案されている。最も一般的なレベルでは、これらのモデルは、同じ分子内の可溶化無機前駆体基および長い疎水性テール基からの無機メソ構造の形成を導くための溶液中の界面活性剤の存在に基づいており、相いれない末端間の接触を最小限にするような方法で自己組織化するであろう。どのようにして無機前駆体が界面活性剤と相互作用するかは、それによってモデルが分化する核心であり；界面活性剤と無機前駆体との間の相互作用のタイプは、様々な合成ルート、形成モデル、および結果として生じたメソ多孔性材料のクラス間の著しい違いとして見られるであろう。
【００２９】
メソ構造バナジウムリン混合酸化物触媒は、次の化合物：ＶＯ（ＰＯ３）２、（ＶＯ）２Ｐ２Ｏ７、ＶＯＰＯ４、ＶＯＰＯ４−２Ｈ２Ｏ、およびＶＯＨＰＯ４−０．５Ｈ２Ｏ
から好ましくは調製される。
【００３０】
本発明に使用することができる界面活性剤はとりわけ、非イオン性界面活性剤またはカチオン界面活性剤などのイオン性界面活性剤である。
【００３１】
好ましくは界面活性剤は、ハロゲン塩などのテトラアルキルアンモニウム塩、例えばテトラアルキルアンモニウムブロミドであってもまたはテトラアルキルアンモニウムクロリドであってもよい。テトラアルキルアンモニウム塩のアルキルは、−ＯＨおよび／または−ＮＨ２などの１つもしくは幾つかの官能基をとりわけ含み、１〜２０個の炭素原子を含む炭化水素鎖であってもよい。
【００３２】
より好ましくは本発明の界面活性剤は、ハロゲン塩などの、アルキルトリメチルアンモニウム塩であってもよい。アルキルトリメチルアンモニウム塩のアルキルは、−ＯＨおよび／または−ＮＨ２などの１つもしくは幾つかの官能基をとりわけ含み、４〜２０個の炭素原子を含む炭化水素鎖であってもよい。アルキルはとりわけ、Ｃ１０、Ｃ１２、Ｃ１４、Ｃ１６およびＣ１８であり得る。
【００３３】
界面活性剤はまた、アルキル鎖が−ＯＨおよび／または−ＮＨ２などの１つもしくは幾つかの官能基をとりわけ含み、１〜２０個の炭素原子を含むアルキル−アミンであってもよい。
【００３４】
本発明の界面活性剤は、Ｃ１２Ｈ２５ＮＭｅ３Ｂｒ、Ｃ１４Ｈ２９ＮＭｅ３Ｂｒ、およびＣ１６Ｈ３３ＮＭｅ３Ｂｒ、ならびにＣ１２Ｈ２５ＮＨ２からなる群において特に選択される。
【００３５】
メソ構造バナジウムリン混合酸化物触媒を生成するための反応の温度は、５０℃〜１２０℃、好ましくは６０℃〜１００℃に含まれてもよい。反応媒体のｐＨは、０〜１０、とりわけ０〜７．５、好ましくは１〜３に含まれてもよい。ｐＨはしたがって反応の開始時にとりわけ調整されてもよい。
【００３６】
結果として生じた化合物は、真空濾過によって回収され、水で洗浄され、とりわけ乾燥させられてもよい。１００℃〜１８０℃に含まれる温度での熱水処理、および／または空気もしくは窒素下の、２００℃〜５００℃に含まれる温度でのか焼処理などの後処理に進むこともまた可能である。
【００３７】
本発明のアルコール化合物は、少なくとも第一級アルコールを含んでもよい。上に定義されたアルコールが反応媒体中の溶媒としてまた使用されてもよいことは、本発明の一実施形態によれば完全に可能である。
【００３８】
アルコール化合物はとりわけ、式（Ｉ）
Ｒ−（ＯＨ）ｘ  （Ｉ）
（式中：
−  ｘは、１、２または３であり、
−  Ｒは、直鎖、分岐または環状の炭化水素基である）
の化合物であってもよい。
【００３９】
Ｒは、Ｏ、Ｓ、Ｆ、およびＮなどの１つもしくは幾つかのヘテロ原子をとりわけ含む、アルキル、アルケニル、アリール、シクロアルキルまたは複素環基であり得る、１〜３０個の炭素原子を好ましくは含む、直鎖、分岐または環状炭化水素基を表してもよい。Ｒについて好ましい基は、例えば、アルキル、環状アルカン、環状アルケン、フェニル、フラニル、およびテトラヒドロフラニルであってもよい。
【００４０】
さらにアルコール化合物は、アルデヒド官能基、カルボン酸官能基、およびアミン官能基などの、追加の官能性を含んでもよい。
【００４１】
式（Ｉ）の化合物などの、本発明の好ましいアルコール化合物は、フルフリルアルコール、２，５フランジメタノール、２，５−テトラヒドロフランジメタノール、ベンジルアルコール、１，６−ヘキサンジオール、１，３ブタンジオール、１，７−ヘプタンジオール、５−ヒドロキシメチルフラン−２−カルボキサルデヒド（５−ＨＭＦ）、および１，４−ベンゼンジメタノールからなる群において選択される。
【００４２】
本発明の方法で製造されるアルデヒド化合物は、フルフラール、２，５フランジカルボキサルデヒド（ＤＦＦ）、２，５−テトラヒドロフランジカルボキサルデヒド、ベンズアルデヒド、１，６−ヘキサンジアール（アジポアルデヒド）、３−オキソブタナール、１，７−ヘプタンジアール、および１，４−ベンゼンジカルボキシアルデヒド（テレフタルアルデヒド）からなる群において選択されてもよい。
【００４３】
反応媒体が溶媒を含む場合、とりわけ反応の開始時の、反応媒体中のアルコール化合物の量は、０．０１〜１モル／Ｌ、好ましくは０．０５〜０．２モル／Ｌに含まれてもよい。
【００４４】
とりわけ反応の開始時の、反応媒体中のメソ構造バナジウムリン混合酸化物触媒の重量は、アルコール化合物の重量を基準として、１〜８０重量％、好ましくは４０〜８０重量％に含まれてもよい。
【００４５】
反応媒体は少なくとも１つの溶媒を含んでもよい。「溶媒」とは、単一溶媒または好適な溶媒の組み合わせを意味する。本方法の反応媒体に使用される溶媒は、有機または無機であってもよい。
【００４６】
溶媒は好ましくは、
−  ペンタン、ヘキサンのような、アルカン溶媒、
−  シクロペンタン、シクロヘキサンのような、アルキル環状溶媒、
−  ベンゼン、トルエン、ｍ−キシレン、ｐ−キシレンなどの、芳香族溶媒
−  クロロホルムなどの塩素溶媒
−  １，４−ジオキソランなどのエーテル溶媒
などの、非極性溶媒である。
【００４７】
本発明の方法での酸化剤は好ましくは、空気などの、しかしそれに限定されない、酸素含有ガスまたはガス混合物である。酸素それ自体もまた好ましい酸化剤である。好適である他の酸化剤としては、過酸化水素または有機ヒドロペルオキシドが挙げられる。
【００４８】
好ましい温度範囲は、使用される触媒で変わるであろうが、約７０℃〜１５０℃、好ましくは約８０℃〜１２０℃である。上に記載されたように、反応は、より高温でより速く起こるであろう。ＤＦＦへのＨＭＦの反応は、バナジウム化合物によって触媒される不均一反応であるので、おおよそ１００％転化率に達するために必要とされる時間は、とりわけ、（ｉ）反応温度、（ｉｉ）攪拌効率、（ｉｉｉ）液相を通しての空気／酸素流量、（ｉｖ）使用される触媒のタイプ、（ｖ）触媒量、（ｖｉ）（大量の水は触媒活性を低下させるので）第１工程で生成した水の量、（ｖｉｉ）触媒分散、（ｖｉｉｉ）第１工程で形成された副生物から生じる触媒毒の存在または不在に依存するであろう。反応の時間はまた、反応条件および所望の収率で変わるであろうが、一般的には約１〜約２４時間、好ましくは約１〜約１０時間である。反応は、空気または酸素の圧力下で行われてもよい。攪拌がまた用いられてもよい。
【００４９】
上で形成されたアルデヒド化合物は、液−液抽出、結晶化、真空蒸留／昇華、ならびに水での希釈およびジクロロメタンなどの、好適な有機溶媒での抽出などのしかしそれらに限定されない、任意の公知手段を用いて反応混合物から任意選択的に単離されてもよい。芳香族溶媒が反応混合物中の溶媒として使用される場合には、好ましい方法は、水などの溶媒での液−液精製である。
【００５０】
本発明は、以下の実施例に関連して下に詳述されるが、それらによって限定されない。
【実施例】
【００５１】
実施例１：メソ構造Ｃ１４ＶＯＰＯ４およびＣ１４ＶＯＨＰＯ４の調製
テトラデシルトリメチルアンモニウムブロミド（３．４ｇ、０．０１モル）の水溶液（１２０ｍＬ）に、ＶＯＰＯ４・２Ｈ２Ｏ（２．０ｇ、０．０１モル）を添加した。ｐＨを、水性濃ＮＨ３でおおよそ７．５に調整し、４８時間７４℃で加熱した。茶色固体を真空濾過によって回収し、水（４×２５０ｍＬ）で洗浄し、５０℃でオーブン中３日乾燥させた。同じ手順を、ＶＯＨＰＯ４・０．５Ｈ２Ｏから出発して適用し、Ｃ１４ＶＯＨＰＯ４をもたらした。
【００５２】
得られた生成物のＸＲＤシータ角およびＢＥＴ表面積に関する結果を表１に示す。
【００５３】
2016509005.tif 000002
【００５４】
ＸＲＤシ−タ角は、ガラス粉末ＸＲＤ試料ホルダー上に堆積された接地試料に関して測定した。データは、室温でＢｒａｇｇ−Ｂｒｅｎｔａｎｏ配置の装置を用いて０．５〜１００°のシータ範囲（０．０１°／秒および１秒／ステップ）で集めた。
【００５５】
ＢＥＴ表面積は、接地試料に関して測定した。試料を、標準ＡＳＴＭ  Ｄ  ３６６３−７８に従った窒素吸着による分析の前に少なくとも３時間８０℃で脱ガスした。
【００５６】
実施例２：５−ＨＭＦの接触酸化：
５−ＨＭＦを、１気圧Ｏ２６時間有機溶媒の存在下で、ＤＦＦを生成するために幾つかの触媒の存在下で反応させる。結果を表２に示す。
【００５７】
2016509005.tif 000003
【００５８】
表１の試験Ｃ１およびＣ２は、Ｃａｒｌｉｎｉ  Ｃ．，Ｐａｔｒｏｎｏ  Ｐ．，Ｒａｓｐｏｌｌｉ  Ｇａｌｌｅｔｉ  Ａ．Ｍ．，Ｓｂｒａｎａ  Ｇ．，Ｚｉｍａ  Ｖ．Ａｐｐｌ．  Ｃａｔａｌ．  Ａ：  Ｇｅｎ．  （２００５）２８９：１９７−２０４から取った。試験Ｃ３は、国際公開第０３０２４９４７号パンフレットから取った。試験Ｃ４およびＣ５は、バナジウム触媒でのアンモニウムの導入の影響を証明するために対照として存在する。への選択性の欠如は、６％よりも下の収率でＶＯＰＯ４・２Ｈ２ＯおよびＶＯＨＰＯ４・０．５Ｈ２Ｏの両方で観察される。
【００５９】
試験１〜３は、Ｃ１４／ＶＯＰＯ４およびＣ１４／ＶＯＨＰＯ４触媒の両方に関して、収率およびＤＦＦへの選択性に対するバナジウム触媒でのアンモニウムの導入の強いプラス影響を明らかにする。
【００６０】
実施例３：幾つかのメソ構造ＶＯＰＯ４の調製
メソ構造ＶＯＰＯ４を、Ｃ１２Ｈ２５ＮＭｅ３Ｂｒ、Ｃ１４Ｈ２９ＮＭｅ３Ｂｒ、およびＣ１６Ｈ３３ＮＭｅ３Ｂｒ、ならびにＣ１２Ｈ２５ＮＨ２などの幾つかの界面活性剤化合物の使用を除いては実施例１の方法に従って製造する。
【００６１】
実施例４：５−ＨＭＦの接触酸化：
５−ＨＭＦを、１気圧Ｏ２と６時間有機溶媒の存在下で、ＤＦＦを生成するために幾つかの触媒の存在下で反応させる。結果を表３に示す。
【００６２】
2016509005.tif 000004
【００６３】
その結果、良好な収率および転化率がメソ構造ＶＰＯ触媒を製造するために使用された界面活性剤化合物に関して幾らかの変動ありで本発明の方法で得られるように思われる。
【国際調査報告】
2016509005.tif 000005
2016509005.tif 000006